(57)【特許請求の範囲】
【請求項１】
炭化水素ポリマーから構成され、イオン交換容量が２〜４ｍｅｑ／ｇの範囲にあり、８０℃、相対湿度９５％における導電率が０．２Ｓ／ｃｍ以上であり、かつ８０℃、相対湿度５０％における導電率０．０１０Ｓ／ｃｍ以上であり、８０℃の水に溶解しない高分子電解質膜を用いた固体高分子形燃料電池に無加湿の水素と酸素を用いて発電を行ったときの、ＭＲＩによるスピンエコー法を用いて測定した高分子電解質膜内の水の信号強度が、数式１を満たす高分子電解質膜を用いたことを特徴とする燃料電池。
【数１】
0005470674.tif 000046
（数式１において、Ｉ0は、電流密度が０Ａ／ｃｍ2における水の信号強度を、Ｉ0.3は、電流密度が０．３Ａ／ｃｍ2における水の信号強度を、それぞれ表す。）
【請求項２】
高分子電解質膜が、スルホン酸基を含有し、ポリスルホン、ポリエーテルスルホン、ポリフェニレンオキシド、ポリフェニレンスルフィド、ポリフェニレンスルフィドスルホン、ポリエーテルケトンの少なくとも一種が共重合された芳香族ポリマーから 構成されていることを特徴とする請求項１に記載の燃料電池。
【請求項３】
下記化学式１で表される構造を分子中に有する芳香族ポリマーから 構成されていることを特徴とする請求項２に記載の燃料電池。
【化１】
0005470674.tif 000047
［化学式１において、Ｘは−Ｓ（＝Ｏ）2−基または−Ｃ（＝Ｏ）−基を、ＹはＨまたは１価の陽イオンを、Ｚ1はＯまたはＳ原子のいずれかを、Ａｒは２価の芳香族基を、それぞれ表す。］
【請求項４】
Ａｒが、下記化学式２で表される構造であることを特徴とする請求項３に記載の燃料電池。
【化２】
0005470674.tif 000048
［化学式２において、Ｚ2は、Ｏ原子、Ｓ原子、−Ｃ（ＣＨ3）2−基、−Ｃ（ＣＦ3）2−基、−ＣＨ2−基、シクロヘキシル基のいずれかを、ｎ１は０以上の整数を表す。］
【請求項５】
Ｚ1及びＺ2がいずれもＯ原子であり、かつ、ｎ１が３以上であることを特徴とする請求項４に記載の燃料電池。
【請求項６】
化学式３で表される構造をさらに含有することを特徴とする請求項５に記載の燃料電池。
【化３】
0005470674.tif 000049
［化学式３において、Ａｒ1及びＡｒ'は二価の芳香族基を、Ｚ3はＯ又はＳ原子のいずれかを表す。］
【請求項７】
Ａｒ'が、下記化学式４で表される構造であることを特徴とする請求項６に記載の燃料電池。
【化４】
0005470674.tif 000050
［化学式４において、Ｚ4は、Ｏ原子、Ｓ原子、−Ｃ（ＣＨ3）2−基、−Ｃ（ＣＦ3）2−基、−ＣＨ2−基、シクロヘキシル基のいずれかを、ｎ２は０以上の整数を表す。］
【請求項８】
Ｚ3及びＺ4がいずれもＯ原子であり、かつ、ｎ２が３以上であることを特徴とする請求項７に記載の燃料電池。
【請求項９】
Ａｒ1が、下記化学式５〜８で表される構造から選ばれる一種以上の基であることを特徴とする請求項８に記載の燃料電池。
【化５】
0005470674.tif 000051
【請求項１０】
Ａｒ1が化学式８で表される構造であることを特徴とする請求項９に記載の燃料電池。
【請求項１１】
Ａｒが下記化学式９Ａ〜９Ｇのいずれかで表される構造であることを特徴とする請求項３に記載の燃料電池。
【化６】
0005470674.tif 000052
（式中、Ｒは炭素数１〜４のアルキル基を、ｒは０〜２の整数を、それぞれ表す。）
【請求項１２】
Ａｒが下記化学式１０で表される構造であることを特徴とする請求項１１に記載の燃料電池。
【化７】
0005470674.tif 000053
【請求項１３】
Ａｒ'が化学式９Ａ〜９Ｇのいずれかで表される構造であることを特徴とする請求項６に記載の燃料電池。
【請求項１４】
Ａｒ'が化学式１０で表される構造であることを特徴とする請求項１３に記載の燃料電池。
【請求項１５】
Ａｒ及びＡｒ'が化学式１０で表される構造であり、Ａｒ1が化学式（８）で表される構造であることを特徴とする請求項６に記載の燃料電池。
【請求項１６】
Ｘが−Ｓ（＝Ｏ）2−基であり、ＹがＨ原子であり、Ｚ1及びＺ3がＯ原子であることを特徴とする請求項１５に記載の燃料電池。
【請求項１７】
化学式１及び化学式３で表される構造のモル％が下記数式２を満たすことを特徴とする請求項６に記載の燃料電池。
【数２】
0005470674.tif 000054
（上記式中、ｎ３は化学式１で表される構造のモル％を、ｎ４は化学式３で表される構造のモル％を、それぞれ表す。）
【請求項１８】
下記化学式１１で表される構造をさらに有することを特徴とする請求項７に記載の燃料電池。
【化８】
0005470674.tif 000055
［化学式１１において、Ｘは−Ｓ（＝Ｏ）2−基又は−Ｃ（＝Ｏ）−基を、ＹはＨ又は１価の陽イオンを、Ｚ5はＯ又はＳ原子のいずれかを表す。］
【請求項１９】
化学式１２で表される構造をさらに有することを特徴とする請求項７に記載の燃料電池。
【化９】
0005470674.tif 000056
［化学式１２において、Ａｒ2は２価の芳香族基を、Ｚ6はＯ又はＳ原子のいずれかを表す。］
【請求項２０】
Ａｒ2が、化学式５〜８で表される構造から選ばれる一種以上の基であることを特徴とする請求項１９に記載の燃料電池。
【請求項２１】
Ａｒ2が化学式８で表される構造であることを特徴とする請求項２０に記載の燃料電池。
【請求項２２】
Ｚ1及びＺ2がＯ又はＳ原子であり、かつ、ｎ１が１であることを特徴とする請求項１８に記載の燃料電池。
【請求項２３】
Ｚ3及びＺ4がＯ又はＳ原子であり、かつ、ｎ２が１であることを特徴とする請求項１９に記載の燃料電池。
【請求項２４】
（Ａ）Ａｒが化学式２で表される構造である化学式１、（Ｂ）Ａｒ'が化学式４で表される構造である化学式３、（Ｃ）化学式１１、（Ｄ）化学式１２、の少なくとも４種類の構造で表される繰り返し単位を有し、それぞれの繰り返し単位のモル％、及びその他の繰り返し構造のモル％が数式３〜５を満たす芳香族ポリマーから 構成されていることを特徴とする請求項１に記載の燃料電池。
【数３】
0005470674.tif 000057
（上記式中、ｎ５は化学式１１で表される構造のモル％を、ｎ６はＡｒが化学式２で表される構造である化学式１で表される構造のモル％を、ｎ７は化学式１２で表される構造のモル％を、ｎ８はＡｒ'が化学式４で表される構造である化学式３で表される構造のモル％を、ｎ９はその他の繰り返し構造のモル％を、それぞれ表す。）
【請求項２５】
無加湿運転に用いられることを特徴とする請求項１〜２４のいずれかに記載の燃料電池。
【請求項２６】
燃料が水素であることを特徴とする請求項１〜２５のいずれかに記載の燃料電池。
【発明の詳細な説明】
【技術分野】
【０００１】
本発明は、無加湿で運転する燃料電池に適した高分子電解質膜、並びに該高分子電解質膜を用いた電解質膜／電極接合体及び燃料電池、及び該燃料電池を用いた燃料電池の無加湿運転方法に関する。
【０００２】
近年、エネルギー効率や環境性に優れた新しい発電技術が注目を集めている。中でも高分子固体電解質膜を使用した固体高分子形燃料電池はエネルギー密度が高く、また、他の方式の燃料電池に比べて運転温度が低いため起動、停止が容易であるなどの特徴を有するため、電気自動車や分散発電などの電源装置としての開発が進んできている。
【０００３】
高分子固体電解質膜には通常プロトン伝導性の高分子電解質膜が使用される。そのような高分子電解質膜としては、例えば米国デュポン社製ナフィオン（登録商標）に代表されるようなスルホン酸基を導入したパーフルオロカーボンスルホン酸ポリマーを含む膜が知られている。
【０００４】
パーフルオロカーボンスルホン酸系高分子電解質膜のような、スルホン酸基をプロトンのキャリアとする高分子電解質膜は、プロトン伝導に水を必要とする。そのため、供給ガスを加湿したり、反応による生成水などによって、常に膜を吸湿状態に保っている。供給ガスを加湿するためには、そのための装置が必要になるので、発電システムを簡素化するためには、無加湿で発電できることが望ましい。
【０００５】
燃料電池において、発電中の高分子電解質膜の吸湿状態を測定する方法の一つとして、ＭＲＩによる分析が知られている（例えば、特許文献１、２を参照）。しかしながら、無加湿発電運転に適した高分子電解質膜が、発電中にどのような吸湿特性を示すかは明らかになっていなかった。
【０００６】
【特許文献１】特開２００４−１７０２９７号公報
【特許文献２】特開２００５−０７１６７６号公報
【発明の開示】
【発明が解決しようとする課題】
【０００７】
本発明は従来技術の課題を背景になされたもので、無加湿発電運転する燃料電池に適した高分子電解質膜、並びに該高分子電解質膜を用いた電解質膜／電極接合体及び燃料電池、及び該燃料電池を用いた燃料電池の無加湿運転方法の提供を課題とするものである。
【０００８】
本発明者らは上記課題を解決するため、鋭意研究した結果、ついに本発明を完成するに至った。すなわち本発明は、以下の通りである。
【０００９】
１．高分子電解質膜であって、該高分子電解質膜を用いた固体高分子形燃料電池に無加湿の水素と酸素を用いて発電を行ったときの、ＭＲＩによるスピンエコー法を用いて測定した高分子電解質膜内の水の信号強度が、数式１を満たすことを特徴とする高分子電解質膜。
【００１０】
【数４】
0005470674.tif 000002
【００１１】
（数式１において、Ｉ０は、電流密度が０Ａ／ｃｍ２における水の信号強度を、Ｉ０．３は、電流密度が０．３Ａ／ｃｍ２における水の信号強度を、それぞれ表す。）
【００１２】
２．高分子電解質膜が主として炭化水素系ポリマーから構成されていることを特徴とする上記１に記載の高分子電解質膜。
【００１３】
３．イオン交換容量が２〜４ｍｅｑ／ｇの範囲にあることを特徴とする上記１に記載の高分子電解質膜。
【００１４】
４．８０℃、相対湿度９５％における導電率が０．２Ｓ／ｃｍ以上であり、かつ８０℃、相対湿度５０％における導電率０．０１０Ｓ／ｃｍ以上であることを特徴とする上記１に記載の高分子電解質膜。
【００１５】
５．８０℃の水に溶解しないことを特徴とする上記１に記載の高分子電解質膜。
【００１６】
６．スルホン酸基を含有し、ポリスルホン、ポリエーテルスルホン、ポリフェニレンオキシド、ポリフェニレンスルフィド、ポリフェニレンスルフィドスルホン、ポリエーテルケトンの少なくとも一種が共重合された芳香族系ポリマーから主として構成されていることを特徴とする上記１に記載の高分子電解質膜。
【００１７】
７．下記化学式１で表される構造を分子中に有する芳香族系ポリマーから主として構成されていることを特徴とする請求項１に記載の高分子電解質膜。
【００１８】
【化１０】
0005470674.tif 000003
【００１９】
［化学式１において、Ｘは−Ｓ（＝Ｏ）２−基又は−Ｃ（＝Ｏ）−基を、ＹはＨ又は１価の陽イオンを、Ｚ１はＯ又はＳ原子のいずれかを、Ａｒは二価の芳香族基を、それぞれ表す。］
【００２０】
８．Ａｒが、下記化学式２で表される構造であることを特徴とする上記７に記載の高分子電解質膜。
【００２１】
【化１１】
0005470674.tif 000004
【００２２】
［化学式２において、Ｚ２は、Ｏ原子、Ｓ原子、−Ｃ（ＣＨ３）２−基、−Ｃ（ＣＦ３）２−基、−ＣＨ２−基、シクロヘキシル基のいずれかを、ｎ１は０以上の整数を表す。］
【００２３】
９．Ｚ１及びＺ２がいずれもＯ原子であり、かつ、ｎ１が３以上であることを特徴とする上記８に記載の高分子電解質膜。
【００２４】
１０．化学式３で表される構造をさらに含有することを特徴とする上記７に記載の高分子電解質膜。
【００２５】
【化１２】
0005470674.tif 000005
【００２６】
［化学式３において、Ａｒ１及びＡｒ’は二価の芳香族基を、Ｚ３はＯ又はＳ原子のいずれかを表す。］
【００２７】
１１．Ａｒ’が、下記化学式４で表される構造であることを特徴とする上記１０に記載の高分子電解質膜。
【００２８】
【化１３】
0005470674.tif 000006
【００２９】
［化学式４において、Ｚ４は、Ｏ原子、Ｓ原子、−Ｃ（ＣＨ３）２−基、−Ｃ（ＣＦ３）２−基、−ＣＨ２−基、シクロヘキシル基のいずれかを、ｎ２は０以上の整数を表す。］
【００３０】
１２．Ｚ３及びＺ４がいずれもＯ原子であり、かつ、ｎ２が３以上であることを特徴とする上記１１に記載の高分子電解質膜。
【００３１】
１３．Ａｒ１が、下記化学式５〜８で表される構造から選ばれる一種以上の基であることを特徴とする上記１０に記載の高分子電解質膜。
【００３２】
【化１４】
0005470674.tif 000007
【００３３】
１４．Ａｒ１が化学式８で表される構造であることを特徴とする上記１３に記載の高分子電解質膜。
【００３４】
１５．Ａｒが下記化学式９Ａ〜９Ｇのいずれかで表される構造であることを特徴とする上記７に記載の高分子電解質膜。
【００３５】
【化１５】
0005470674.tif 000008
【００３６】
（式中、Ｒは炭素数１〜４のアルキル基を、ｒは０〜２の整数を、それぞれ表す。）
【００３７】
１６．Ａｒが下記化学式１０で表される構造であることを特徴とする上記１５に記載の高分子電解質膜。
【００３８】
【化１６】
0005470674.tif 000009
【００３９】
１７．Ａｒ’が化学式９Ａ〜９Ｇのいずれかで表される構造であることを特徴とする上記１０に記載の高分子電解質膜。
【００４０】
１８．Ａｒ’が化学式１０で表される構造であることを特徴とする上記１７に記載の高分子電解質膜。
【００４１】
１９．Ａｒ及びＡｒ’が化学式１０で表される構造であり、Ａｒ１が化学式（８）で表される構造であることを特徴とする上記１０に記載の高分子電解質膜。
【００４２】
２０．Ｘが−Ｓ（＝Ｏ）２−基であり、ＹがＨ原子であり、Ｚ１及びＺ３がＯ原子であることを特徴とする上記１９に記載の高分子電解質膜。
【００４３】
２１．化学式１及び化学式３で表される構造のモル％が下記数式２を満たすことを特徴とする上記１０に記載の高分子電解質膜。
【００４４】
【数５】
0005470674.tif 000010
【００４５】
（上記式中、ｎ３は化学式１で表される構造のモル％を、ｎ４は化学式３で表される構造のモル％を、それぞれ表す。）
【００４６】
２２．下記化学式１１で表される構造をさらに有することを特徴とする上記８に記載の高分子電解質膜。
【００４７】
【化１７】
0005470674.tif 000011
【００４８】
［化学式１１において、Ｘは−Ｓ（＝Ｏ）２−基又は−Ｃ（＝Ｏ）−基を、ＹはＨ又は１価の陽イオンを、Ｚ５はＯ又はＳ原子のいずれかを表す。］
【００４９】
２３．化学式１２で表される構造をさらに有することを特徴とする上記１１に記載の高分子電解質膜。
【００５０】
【化１８】
0005470674.tif 000012
【００５１】
［化学式１２において、Ａｒ２は２価の芳香族基を、Ｚ６はＯ又はＳ原子のいずれかを表す。］
【００５２】
２４．Ａｒ２が、化学式５〜８で表される構造から選ばれる一種以上の基であることを特徴とする上記２３に記載の高分子電解質膜。
【００５３】
２５．Ａｒ２が化学式８で表される構造であることを特徴とする上記２４に記載の高分子電解質膜。
【００５４】
２６．Ｚ１及びＺ２がＯ又はＳ原子であり、かつ、ｎ１が１であることを特徴とする上記２２に記載の高分子電解質膜。
【００５５】
２７．Ｚ３及びＺ４がＯ又はＳ原子であり、かつ、ｎ２が１であることを特徴とする上記２３に記載の高分子電解質膜。
【００５６】
２８．（Ａ）Ａｒが化学式２で表される構造である化学式１、（Ｂ）Ａｒ’が化学式４で表される構造である化学式３、（Ｃ）化学式１１、（Ｄ）化学式１２、の少なくとも４種類の構造で表される繰り返し単位を有し、それぞれの繰り返し単位のモル％、及びその他の繰り返し構造のモル％が数式３〜５を満たす芳香族系ポリマーから主として構成されていることを特徴とする上記１に記載の高分子電解質膜。
【００５７】
【数６】
0005470674.tif 000013
【００５８】
（上記式中、ｎ５は化学式１１で表される構造のモル％を、ｎ６はＡｒが化学式２で表される構造である化学式１で表される構造のモル％を、ｎ７は化学式１２で表される構造のモル％を、ｎ８はＡｒ’が化学式４で表される構造である化学式３で表される構造のモル％を、ｎ９はその他の繰り返し構造のモル％を、それぞれ表す。）
【００５９】
２９．上記１〜２８のいずれかに記載の高分子電解質膜を用いた電解質膜／電極接合体。
【００６０】
３０．上記２９に記載の電解質膜／電極接合体を用いた燃料電池。
【００６１】
３１．上記３０に記載の燃料電池を用いることを特徴とする、固体高分子形燃料電池の無加湿運転方法。
【発明の効果】
【００６２】
本発明の高分子電解質膜は、既存のパーフルオロカーボンスルホン酸系高分子電解質膜に比べて、無加湿での発電特性に優れており、燃料電池として用いた場合に、より簡便なシステムで高出力を得ることができるという、優れた効果を有している。
【発明を実施するための最良の形態】
【００６３】
以下、本発明を詳細に説明する。
本発明の高分子電解質膜は、該高分子電解質膜を用いた固体高分子形燃料電池に無加湿の水素と酸素を用いて発電を行ったときの、ＭＲＩによるスピンエコー法を用いて測定した高分子電解質膜内の水の信号強度が、数式１を満たすことを特徴とするものである。測定は、燃料電池セルをＭＲＩ測定装置内に設置することによって行うことができる。測定する核種は１Ｈ（水素）であり、画像を取得するためのシーケンスとしてはスピンエコー法を用いることができる。スピンエコー法における、エコー時間、繰り返し時間、画像平均化回数、スライス厚み、画像取得範囲、は測定するサンプルの大きさ、厚み、形状、測定の目的などによって適宜設定することができる。
【００６４】
水の信号強度は１Ｈの信号強度として得られ、測定セル内に基準物質を入れておくことによって、相対値として求めることができる。これによって、異なるサンプル間においても比較することができる。
【００６５】
無加湿発電は、５〜９０℃の範囲で行うことが好ましいが、高温になるほど出力が低下することがかるので、１０〜８０℃の範囲がより好ましく、２０〜６０℃の範囲であることがさらに好ましい。
【００６６】
無加湿発電のときの高分子電解質膜の含水量は、電流密度が大きくなるほど、含水量が増えることが好ましく、電流密度が０．３Ａ／ｃｍ２のときの電流密度が、電流密度が０Ａ／ｃｍ２のときの１．５〜１０倍の範囲であることが好ましく、より好ましくは２〜４倍の範囲である。１．５倍よりも少ないと、高電流密度まで発電できなかったり、出力電圧が低かったりして、得られる出力が低いので好ましくない。１０倍よりも大きいと、出力面では好ましいものの、膜の膨潤性が大きくなりすぎて、耐久性に乏しくなるため好ましくない。
【００６７】
本発明の高分子電解質膜は高い含水率を必要とするため、より多くのイオン性基を導入することのできる、炭化水素系高分子電解質膜を用いることが好ましい。炭化水素系高分子電解質膜とは、ポリマー構造が部分的にフッ素化されていてもよいが、パーフルオロ化されておらず、芳香族又は脂肪族系の繰り返し単位と、スルホン酸やホスホン酸、リン酸などといったイオン性基からなるポリマーを主成分とする高分子電解質膜のことを表す。
【００６８】
高分子電解質膜を構成するポリマーは芳香族系のポリマーであることが好ましく、ポリスルホン、ポリエーテルスルホン、ポリフェニレンオキシド、ポリフェニレンスルフィド、ポリフェニレンスルフィドスルホン、ポリエーテルケトンの少なくとも一種が共重合された芳香族系ポリマーから主として構成されていることが好ましい。
【００６９】
高分子電解質膜を構成するポリマーの具体的な例としては、ポリアリーレン、ポリアリーレンエーテル、ポリアリーレンスルフィド、ポリアリーレンエーテルスルフィド、ポリアリーレンエーテルニトリル、ポリアリーレンエーテルニトリルスルフィド、ポリスルホン、ポリエーテルスルホン、ポリフェニルスルホン、ポリエーテルケトン、ポリエーテルエーテルケトン、ポリイミド、ポリベンザゾール、ポリエーテルイミド、ポリアミド、ポリアミドイミドなどの耐熱性ポリマーが好ましい例として挙げることができるがこれらに限定されるものではない。
【００７０】
中でも、ポリアリーレンエーテル、ポリアリーレンスルフィド、ポリアリーレンエーテルスルフィド、ポリアリーレンエーテルニトリル、ポリアリーレンエーテルニトリルスルフィド、ポリスルホン、ポリエーテルスルホン、ポリフェニルスルホン、ポリエーテルケトン、ポリエーテルエーテルケトンが、さらに好ましい例として挙げることができるがこれらに限定されるものではない。
【００７１】
上記のようなポリマーに、スルホン酸基、ホスホン酸基、リン酸基、スルホンイミド基などのイオン性基を導入することにより、プロトン伝導性ポリマーとして用いることができる。イオン性基は、スルホン酸基であることが、プロトン伝導性が高くなるため好ましい。高分子電解質膜中のイオン性基の量は、１〜１０ｍｅｑ／ｇの範囲にあればよいが、２〜４ｍｅｑ／ｇの範囲にあることがより好ましく、２．３〜３ｍｅｑ／ｇの範囲にあることがさらに好ましい。イオン交換容量が大きいとプロトン伝導性は増大するが膨潤性も増大し安定性が低下する傾向にある。イオン交換容量が少ないとプロトン伝導性が低下し、充分な性能が得られなくなる。
【００７２】
本発明の高分子電解質膜は、上記のようなプロトン伝導性ポリマーのみからなっていてもよいし、有機又は無機の多孔材料や、フィブリル、不織布、フィラーなどとの複合膜であってもよい。また、非プロトン伝導性ポリマーとのブレンドであってもよい。あるいは、構造の異なるプロトン伝導性ポリマーとのブレンドや、積層膜であってもよい。さらには、プロトン伝導性ポリマー間や、プロトン伝導性ポリマーと架橋剤との間に架橋を有していてもよい。
【００７３】
本発明の高分子電解質膜は、プロトン伝導性が高いことが望ましいが、具体的には８０℃、相対湿度９５％における導電率が０．２Ｓ／ｃｍ以上であり、かつ８０℃、相対湿度５０％における導電率０．０１０Ｓ／ｃｍ以上であると好ましく、８０℃、相対湿度９５％における導電率が０．３Ｓ／ｃｍ以上であり、かつ８０℃、相対湿度５０％における導電率０．０１５Ｓ／ｃｍ以上であるとさらに好ましい。
【００７４】
本発明の高分子電解質膜は、膨潤性が大きくない方が好ましいが、例えば、８０℃の水に溶解しないような高分子電解質膜であると、より好ましい結果が得られる。
【００７５】
本発明の高分子電解質を構成するポリマーの好ましい態様の一つは、下記化学式１で表される構造を有する芳香族系ポリマーである。
【００７６】
【化１９】
0005470674.tif 000014
【００７７】
［化学式１において、Ｘは−Ｓ（＝Ｏ）２−基又は−Ｃ（＝Ｏ）−基を、ＹはＨ又は１価の陽イオンを、Ｚ１はＯ又はＳ原子のいずれかを、Ａｒは２価の芳香族基を、それぞれ表す。］
【００７８】
Ｘは−Ｓ（＝Ｏ）２−基であると溶剤への溶解性が向上するため好ましい。Ｘが−Ｃ（＝Ｏ）−基であると、ポリマーの軟化温度を下げて電極との接合性を高めたり、電解質膜に光架橋性を付与することができるため好ましい。高分子電解質膜として用いる場合には、ＹはＨ原子であることが好ましい。ただし、ＹがＨ原子であると、熱などによって分解しやすくなるので、電解質膜の製造などの加工時にはＹをＮａやＫなどのアルカリ金属塩としておき、加工後に酸処理によってＹをＨ原子に変換して高分子電解質膜を得ることもできる。Ｚ１はＯであるとポリマーの着色が少なかったり、原料が入手しやすかったりするなどの利点があり好ましい。Ｚ１がＳであると耐酸化性が向上するため好ましい。
【００７９】
Ａｒは２価の芳香族基であるが、公知の任意の基であってよい。中でもＡｒが、下記化学式２で表される構造であると、高分子電解質膜のプロトン伝導性及び電極との接合性や、燃料電池に用いた場合の発電出力などを向上させることができ、好ましい。
【００８０】
【化２０】
0005470674.tif 000015
【００８１】
［化学式２において、Ｘは−Ｓ（＝Ｏ）２−基又は−Ｃ（＝Ｏ）−基を、ＹはＨ又は１価の陽イオンを、Ｚ１はＯ又はＳ原子のいずれかを、Ｚ２は、Ｏ原子、Ｓ原子、−Ｃ（ＣＨ３）２−基、−Ｃ（ＣＦ３）２−基、−ＣＨ２−基、シクロヘキシル基のいずれかを、ｎ１は０以上の整数を表す。］
【００８２】
Ｚ２はＯであるとポリマーの着色が少なかったり、原料が入手しやすかったりするなどの利点があり好ましい。Ｚ２がＳであると耐酸化性が向上するため好ましい。ｎ１が３以上であると、高分子電解質膜の軟化点を下げる効果があり、電極との接合性を向上させるため好ましい。ｎ１が１の場合は、Ｚ２は、Ｏ原子、Ｓ原子、−Ｃ（ＣＦ３）２−基、−ＣＨ２−基、シクロヘキシル基であることが好ましく、Ｏ原子、Ｓ原子であることがより好ましい。
【００８３】
化学式１におけるＡｒが化学式２で表される構造の場合には、Ｚ１及びＺ２がいずれもＯ原子であり、かつ、ｎ１が３以上であると、電極との接合性が良好な高分子電解質膜となり好ましい。
【００８４】
また、Ａｒは下記化学式９Ａ〜９Ｇのいずれかで表される構造であってもよく、中でも化学式９Ａの構造が好ましく、化学式１０の構造がさらに好ましい。Ｒはメチル基が好ましい。ｒは０であることが高分子量ポリマーを得やすいため好ましい。ｒが１又は２であると、ポリマーに架橋性を付与することが可能になり好ましい。
【００８５】
【化２１】
0005470674.tif 000016
【００８６】
（式中、Ｒは炭素数１〜４のアルキル基を、ｒは０〜２の整数を、それぞれ表す。）
【００８７】
【化２２】
0005470674.tif 000017
【００８８】
本発明の高分子電解質を構成するポリマーの好ましい態様の一つは、化学式１で表される構造と共に、下記化学式３で表される構造を有する芳香族系ポリマーである。
【００８９】
【化２３】
0005470674.tif 000018
【００９０】
［化学式３において、Ａｒ１及びＡｒ’は二価の芳香族基を、Ｚ３はＯ又はＳ原子のいずれかを表す。］
【００９１】
Ａｒ１は、電子吸引性基を有する二価の芳香族基が好ましい。電子吸引性基とは、例えばスルホン基、スルホニル基、スルホン酸基、スルホン酸エステル基、スルホン酸アミド基、スルホン酸イミド基、カルボキシル基、カルボニル基、カルボン酸エステル基、シアノ基、ハロゲン基、トリフルオロメチル基、ニトロ基などを挙げることができるが、これらに限定されず、公知の任意の電子吸引性基であればよい。
【００９２】
Ａｒ１の好ましい構造は、下記化学式５〜８で表される構造である。化学式５の構造はポリマーの溶解性を高めることができ好ましい。化学式６の構造はポリマーの軟化温度を下げて電極との接合性を高めたり、光架橋性を付与したりするので好ましい。化学式７又は８の構造はポリマーの膨潤を少なくできるので好ましく、化学式８の構造がより好ましい。化学式５〜８の中でも化学式８の構造が最も好ましい。
【００９３】
【化２４】
0005470674.tif 000019
【００９４】
Ａｒ’は２価の芳香族基であるが、公知の任意の基であってよい。中でもＡｒ’が、下記化学式４で表される構造であると、高分子電解質膜のプロトン伝導性及び電極との接合性や、燃料電池に用いた場合の発電出力などを向上させることができ、好ましい。
【００９５】
【化２５】
0005470674.tif 000020
【００９６】
［化学式４において、Ｚ４は、Ｏ原子、Ｓ原子、−Ｃ（ＣＨ３）２−基、−Ｃ（ＣＦ３）２−基、−ＣＨ２−基、シクロヘキシル基のいずれかを、ｎ２は０以上の整数を表す。］
【００９７】
Ｚ４はＯであるとポリマーの着色が少なかったり、原料が入手しやすかったりするなどの利点があり好ましい。Ｚ４がＳであると耐酸化性が向上するため好ましい。ｎ２が３以上であると、高分子電解質膜の軟化点を下げる効果があり、電極との接合性を向上させるため好ましい。ｎ２が１の場合は、Ｚ４は、Ｏ原子、Ｓ原子、−Ｃ（ＣＦ３）２−基、−ＣＨ２−基、シクロヘキシル基であることが好ましく、Ｏ原子、Ｓ原子であることがより好ましい。
【００９８】
化学式３におけるＡｒ’が化学式４で表される構造の場合には、Ｚ３及びＺ４がいずれもＯ原子であり、かつ、ｎ２が３以上であると、電極との接合性が良好な高分子電解質膜となり好ましい。
【００９９】
また、Ａｒ’は下記化学式９Ａ〜９Ｇのいずれかで表される構造であってもよく、中でも化学式９Ａの構造が好ましく、化学式１０の構造がさらに好ましい。Ｒはメチル基が好ましい。ｒは０であることが高分子量ポリマーを得やすいため好ましい。ｒが１又は２であると、ポリマーに架橋性を付与することが可能になり好ましい。
【０１００】
【化２６】
0005470674.tif 000021
【０１０１】
（式中、Ｒは炭素数１〜４のアルキル基を、ｒは０〜２の整数を、それぞれ表す。）
【０１０２】
【化２７】
0005470674.tif 000022
【０１０３】
上記の態様において、Ａｒ及びＡｒ’が化学式１０で表される構造であり、Ａｒ１が化学式８で表される構造であると、プロトン伝導性に優れ、膨潤性の小さい高分子電解質膜となり好ましい。また、Ｘが−Ｓ（＝Ｏ）２−基であり、ＹがＨ原子であり、Ｚ１及びＺ３がＯ原子であると、さらに特性が向上するためより好ましい。
【０１０４】
上記の態様において、化学式１及び化学式３で表される構造のモル％は下記数式２を満たすことが好ましい。
【０１０５】
【数７】
0005470674.tif 000023
【０１０６】
（上記式中、ｎ３は化学式１で表される構造のモル％を、ｎ４は化学式３で表される構造のモル％を、それぞれ表す。）
【０１０７】
［ｎ３／（ｎ３＋ｎ４）］は０．４〜０．７の範囲であることがより好ましく、０．５〜０．７の範囲であることがさらに好ましい。０．３より小さいと、高分子電解質膜のプロトン伝導性が低下し燃料電池の出力が低下しやすくなる。また、０．７よりも大きいと、高分子電解質膜の膨潤性が著しく大きくなって破損しやすくなる場合がある。
【０１０８】
本発明の高分子電解質を構成するポリマーの好ましい態様の一つは、Ａｒが化学式２で表される構造である化学式１で表される構造と共に、下記化学式１１で表される構造をさらに有するポリマーである。化学式１１で表される構造は、高分子電解質膜にプロトン伝導性を付与し、高分子電解質膜の膨潤を抑制する機能を有している。
【０１０９】
【化２８】
0005470674.tif 000024
【０１１０】
［化学式１１において、Ｘは−Ｓ（＝Ｏ）２−基又は−Ｃ（＝Ｏ）−基を、ＹはＨ又は１価の陽イオンを、Ｚ５はＯ又はＳ原子のいずれかを表す。］
【０１１１】
Ｘは−Ｓ（＝Ｏ）２−基であると溶剤への溶解性が向上するため好ましい。Ｘが−Ｃ（＝Ｏ）−基であると、ポリマーの軟化温度を下げて電極との接合性を高めたり、電解質膜に光架橋性を付与することができるため好ましい。高分子電解質膜として用いる場合には、ＹはＨ原子であることが好ましい。ただし、ＹがＨ原子であると、熱などによって分解しやすくなるので、電解質膜の製造などの加工時にはＹをＮａやＫなどのアルカリ金属塩としておき、加工後に酸処理によってＹをＨ原子に変換して高分子電解質膜を得ることもできる。Ｚ５はＯであるとポリマーの着色が少なかったり、原料が入手しやすかったりするなどの利点があり好ましい。Ｚ５がＳであると耐酸化性が向上するため好ましい。
【０１１２】
上記の態様において、Ｚ１及びＺ２がＯ又はＳ原子であり、かつ、ｎ１が１であると、プロトン伝導性、電極との接合性、耐膨潤性をそれぞれ向上することができるため好ましい。
【０１１３】
本発明の高分子電解質を構成するポリマーの好ましい態様の一つは、化学式１で表される構造と、Ａｒ’が化学式４で表される構造である化学式３で表される構造とに加え、下記化学式１２で表される構造をさらに有するポリマーである。化学式１２で表される構造は、高分子電解質膜の膨潤を抑制する機能を有している。。
【０１１４】
【化２９】
0005470674.tif 000025
【０１１５】
［化学式１２において、Ａｒ２は２価の芳香族基を、Ｚ６はＯ又はＳ原子のいずれかを表す。］
【０１１６】
Ａｒ２は、電子吸引性基を有する二価の芳香族基が好ましい。電子吸引性基とは、例えばスルホン基、スルホニル基、スルホン酸基、スルホン酸エステル基、スルホン酸アミド基、スルホン酸イミド基、カルボキシル基、カルボニル基、カルボン酸エステル基、シアノ基、ハロゲン基、トリフルオロメチル基、ニトロ基などを挙げることができるが、これらに限定されず、公知の任意の電子吸引性基であればよい。
【０１１７】
Ａｒ２の好ましい構造は、下記化学式５〜８で表される構造である。化学式５の構造はポリマーの溶解性を高めることができ好ましい。化学式６の構造はポリマーの軟化温度を下げて電極との接合性を高めたり、光架橋性を付与したりするので好ましい。化学式７又は８の構造はポリマーの膨潤を少なくできるので好ましく、化学式８の構造がより好ましい。化学式５〜８の中でも化学式８の構造が最も好ましい。
【０１１８】
【化３０】
0005470674.tif 000026
【０１１９】
上記の態様において、Ｚ３及びＺ４がＯ又はＳ原子であり、かつ、ｎ２が１であると、プロトン伝導性、電極との接合性、耐膨潤性をそれぞれ向上することができるため好ましい。
【０１２０】
本発明の高分子電解質を構成するポリマーの好ましい態様の一つは、（Ａ）Ａｒが化学式２で表される構造である化学式１、（Ｂ）Ａｒ’が化学式４で表される構造である化学式３、（Ｃ）化学式１１、（Ｄ）化学式１２、の少なくとも４種類の構造で表される繰り返し単位を有し、それぞれの繰り返し単位のモル％、及びその他の繰り返し構造のモル％が数式３〜５を満たす芳香族系ポリマーである。
【０１２１】
【数８】
0005470674.tif 000027
【０１２２】
（上記式中、ｎ５は化学式１１で表される構造のモル％を、ｎ６はＡｒが化学式２で表される構造である化学式１で表される構造のモル％を、ｎ７は化学式１２で表される構造のモル％を、ｎ８はＡｒ’が化学式４で表される構造である化学式３で表される構造のモル％を、ｎ９はその他の繰り返し構造のモル％を、それぞれ表す。）
【０１２３】
（ｎ５＋ｎ６＋ｎ７＋ｎ８）／（ｎ５＋ｎ６＋ｎ７＋ｎ８＋ｎ９）は０．９５〜１．０の範囲であることが好ましい。（ｎ５＋ｎ６）／（ｎ５＋ｎ６＋ｎ７＋ｎ８）は０．４〜０．７の範囲にあることがより好ましく、０．５〜０．７の範囲にあることがさらに好ましい。０．３よりも小さいとプロトン伝導性が低下し燃料電池の出力が低下する場合がある。０．７よりも大きいと膜の膨潤性が大きくなり破損などの問題が起こりやすくなる場合がある。（ｎ６＋ｎ８）／（ｎ５＋ｎ６＋ｎ７＋ｎ８）は０．０１〜０．３０の範囲であることが好ましく、５〜２０の範囲であることがより好ましい。０．０１よりも小さいと、電極との接合性の改良効果を得ることができない場合がある。０．９５よりも大きいと膜の膨潤性が大きくなりすぎる場合がある。
【０１２４】
本発明の高分子電解質膜は、上記のポリマーを、適当な溶媒に溶解、分散した組成物から得ることもできる。用いることのできる溶媒としては、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、ジメチルスルホキシド、ヘキサメチルホスホンアミド、Ｎ−モルフォリンオキサイドなどの非プロトン性有機極性溶媒や、メタノール、エタノールなどのアルコール系溶媒、アセトンなどのケトン系溶媒、ジエチルエーテルなどのエーテル系溶媒などの極性溶媒、及びこれらの有機溶媒の混合物、並びに水との混合物を挙げることができるが、これらに限定されるものではない。
【０１２５】
ポリマー溶液の濃度は０．１〜５０重量％の範囲が好ましい。溶液から、膜、繊維などを成型する場合には、濃度が５〜５０重量％の範囲にあることがより好ましく、１０〜４０重量％の範囲がさらに好ましい。
【０１２６】
本発明の高分子電解質膜を構成するプロトン伝導性ポリマーは、例えば、電子吸引性基で活性化された芳香族ジハロゲン化合物や芳香族ジニトロ化合物と、ビスフェノール化合物及び／又はビスチオフェノール化合物とを芳香族求核置換反応により重合することができる。
【０１２７】
電子吸引性基で活性化された芳香族ジハロゲン化合物のうち、イオン性基を有するものとしては、３，３’−ジスルホ−４，４’−ジクロロジフェニルスルホン、３，３’−ジスルホ−４，４’−ジフルオロジフェニルスルホン、３，３’−ジスルホ−４，４’−ジクロロジフェニルケトン、３，３’−ジスルホ−４，４’−ジフルオロジフェニルスルホン、３，３’−ジアルキルスルホ−４，４’−ジクロロジフェニルスルホン、３，３’−ジアルキルスルホ−４，４’−ジフルオロジフェニルスルホン、３，３’−ジアルキルスルホ−４，４’−ジクロロジフェニルケトン、３，３’−ジアルキルスルホ−４，４’−ジフルオロジフェニルスルホン、及びそれらのスルホン酸基が１価陽イオン種との塩になったもの等が挙げられる。１価陽イオン種としては、ナトリウム、カリウムや他の金属種や各種アミン類等でも良く、これらに制限されるわけではない。スルホン酸基が塩になっている化合物の例としては、３，３’−ジスルホン酸ナトリウム−４，４’−ジクロロジフェニルスルホン、３，３’−ジスルホン酸ナトリウム−４，４’−ジフルオロジフェニルスルホン、３，３’−ジスルホン酸ナトリウム−４，４’−ジクロロジフェニルケトン、３，３’−ジスルホン酸ナトリウム−４，４’−ジフルオロジフェニルスルホン、３，３’−ジスルホン酸ナトリウム−４，４’−ジフルオロジフェニルケトン、３，３’−ジスルホン酸カリウム４，４’−ジクロロジフェニルスルホン、３，３’−ジスルホン酸カリウム４，４’−ジフルオロジフェニルスルホン、３，３’−ジスルホン酸カリウム４，４’−ジクロロジフェニルケトン、３，３’−ジスルホン酸カリウム４，４’−ジフルオロジフェニルスルホン、３，３’−ジスルホン酸カリウム４，４’−ジフルオロジフェニルケトンなどを挙げることができ、３，３’−ジスルホン酸ナトリウム−４，４’−ジクロロジフェニルスルホン、３，３’−ジスルホン酸ナトリウム−４，４’−ジフルオロジフェニルスルホンが好ましい。
【０１２８】
イオン性基を含有しない、活性化芳香族ジハロゲン化合物としては、２，６−ジクロロベンゾニトリル、２，４−ジクロロベンゾニトリル、２，６−ジフルオロベンゾニトリル、２，４−ジフルオロベンゾニトリル、４，４’−ジクロロジフェニルスルホン、４，４’−ジフルオロジフェニルスルホン、４，４’−ジフルオロベンゾフェノン、４，４’−ジクロロベンゾフェノン、デカフルオロビフェニル等が挙げられるがこれらに制限されることなく、芳香族求核置換反応に活性のある他の芳香族ジハロゲン化合物、芳香族ジニトロ化合物、芳香族ジシアノ化合物なども使用することができる。中でも好ましいのは、２，６−ジクロロベンゾニトリル、２，４−ジクロロベンゾニトリル、２，６−ジフルオロベンゾニトリル、２，４−ジフルオロベンゾニトリルであり、２，６−ジクロロベンゾニトリル、２，６−ジフルオロベンゾニトリルがさらに好ましい。
【０１２９】
ビスフェノール化合物又はビスチオフェノール化合物の例としては、９，９−ビス（４−ヒドロキシフェニル）フルオレン、９，９−ビス（３−メチル−４−ヒドロキシフェニル）フルオレン、４，４’−ビフェノール、４，４’−ジメルカプトビフェニル、ビス（４−ヒドロキシフェニル）スルホン、１，１−ビス（４−ヒドロキシフェニル）エタン、２，２−ビス（４−ヒドロキシフェニル）プロパン、ビス（４−ヒドロキシフェニル）メタン、２，２−ビス（４−ヒドロキシフェニル）ブタン、３，３−ビス（４−ヒドロキシフェニル）ペンタン、２，２−ビス（４−ヒドロキシ−３，５−ジメチルフェニル）プロパン、ビス（４−ヒドロキシ−３，５−ジメチルフェニル）メタン、ビス（４−ヒドロキシ−２，５−ジメチルフェニル）メタン、ビス（４−ヒドロキシフェニル）フェニルメタン、ビス（４−ヒドロキシフェニル）ジフェニルメタン、１，１−ビス（４−ヒドロキシフェニル）シクロヘキサン、４−ヘキシルレゾルシノール、２，２−ビス（４−ヒドロキシフェニル）ヘキサフルオロプロパン、ハイドロキノン、レゾルシン、ビス（４−ヒドロキシフェニル）ケトン、４，４’−チオジフェノール、４，４’−オキシジフェノール、１，３−ビス（４−ヒドロキシフェニル）アダマンタン、２，２−ビス（４−ヒドロキシフェニル）アダマンタン、４，４’−チオビスベンゼンチオール、１，３−ベンゼンジチオール、１，４−ベンゼンジチオール、１０−（２，５−ジヒドロキシフェニル）−９，１０−ジヒドロ−９−オキサ−１０−フォスファフェナントレン−１０−オキシド、両末端にヒドロキシ基を有するポリフェニレンエーテル等が挙げられるが、この他にも芳香族求核置換反応によるポリアリーレンエーテル系化合物の重合に用いることができる各種芳香族ジオール又は芳香族ジチオールを使用することもでき、上記の化合物に限定されるものではない。併用する化合物の中の好ましい例として、４，４’−ビフェノール、９，９−ビス（４−ヒドロキシフェニル）フルオレン、１，３−ビス（４−ヒドロキシフェニル）アダマンタン、４，４’−チオジフェノール、４，４’−オキシジフェノール、４，４’−チオビスベンゼンチオールが挙げられる。複数の種類のビスフェノール化合物及びビスチオフェノール化合物を用いる場合は、４，４’−ビフェノール、９，９−ビス（４−ヒドロキシフェニル）フルオレン、１，３−ビス（４−ヒドロキシフェニル）アダマンタンからなる群より選ばれる一種以上の化合物と、４，４’−チオジフェノール、４，４’−オキシジフェノール、４，４’−チオビスベンゼンチオール、２，２−ビス（４−ヒドロキシフェニル）ヘキサフルオロプロパン、２，２−ビス（４−ヒドロキシフェニル）プロパン、４，４’−ジヒドロキシジフェニルメタン、１−ビス（４−ヒドロキシフェニル）シクロヘキサンからなる群より選ばれる一種以上の化合物とを組み合わせることが、高分子電解質膜の接合性や耐久性を向上させることができ、好ましい。
【０１３０】
本発明における高分子電解質膜を構成するプロトン伝導性ポリマーを芳香族求核置換反応により重合する場合、活性化芳香族ジハロゲン化合物や活性化ジニトロ芳香族化合物と、ビスフェノール化合物やビスチオフェノール化合物を加えて、塩基性化合物の存在下で反応させることで重合体を得ることができる。モノマー中の、反応性のハロゲン基又はニトロ基と、反応性のヒドロキシ基又はメルカプト基のモル比は任意のモル比にすることで、得られるポリマーの重合度を調整することができるが、好ましくは０．８〜１．２であり、より好ましくは０．９〜１．１であり、０．９５〜１．０５であるとさらに好ましく、１であると最も高重合度のポリマーを得ることができる。
【０１３１】
重合は、０〜３５０℃の温度範囲で行うことができるが、５０〜２５０℃の温度であることが好ましい。０℃より低い場合には、十分に反応が進まない傾向にあり、３５０℃より高い場合には、ポリマーの分解も起こり始める傾向がある。反応は、無溶媒下で行うこともできるが、溶媒中で行うことが好ましい。使用できる溶媒としては、Ｎ−メチル−２−ピロリドン、Ｎ，Ｎ−ジメチルアセトアミド、Ｎ，Ｎ−ジメチルホルムアミド、ジメチルスルホキシド、ジフェニルスルホン、スルホランなどを挙げることができるが、これらに限定されることはなく、芳香族求核置換反応において安定な溶媒として使用できるものであればよい。これらの有機溶媒は、単独でも２種以上の混合物として使用されても良い。
【０１３２】
また、上記重合反応において、塩基性化合物を用いずに、ビスフェノール化合物又はビスチオフェノール化合物を、フェニルイソシアネートなどのイソシアネート化合物と反応させてカルバモイル化したものと、活性化ジハロゲン芳香族化合物やジニトロ芳香族化合物とを直接反応させることもできる。
【０１３３】
塩基性化合物としては、水酸化ナトリウム、水酸化カリウム、炭酸ナトリウム、炭酸カリウム、炭酸水素ナトリウム、炭酸水素カリウム等が挙げられるが、芳香族ジオール類や芳香族ジメルカプト化合物を活性なフェノキシド構造にしうるものであれば、これらに限定されず使用することができる。塩基性化合物は、ビスフェノール化合物及びビスチオフェノール化合物及びビスチオフェノール化合物に対して１００モル％以上の量を用いると良好に重合することができ、好ましくはビスフェノール化合物及びビスチオフェノールに対して１０５〜１２５モル％の範囲である。塩基性化合物の量が多くなりすぎると、分解などの副反応の原因となるので好ましくない。
【０１３４】
芳香族求核置換反応においては、副生物として水が生成する場合がある。この際は、重合溶媒とは関係なく、トルエンなどを反応系に共存させて共沸物として水を系外に除去することもできる。水を系外に除去する方法としては、モレキュラーシーブなどの吸水材を使用することもできる。芳香族求核置換反応を溶媒中で行う場合、得られるポリマー濃度として５〜５０重量％となるようにモノマーを仕込むことが好ましい。５重量％よりも少ない場合は、重合度が上がりにくい傾向がある。一方、５０重量％よりも多い場合には、反応系の粘性が高くなりすぎ、反応物の後処理が困難になる傾向がある。重合反応終了後は、反応溶液より蒸発によって溶媒を除去し、必要に応じて残留物を洗浄することによって、所望のポリマーが得られる。また、反応溶液を、ポリマーの溶解度が低い溶媒中に加えることによって、ポリマーを固体として沈殿させ、沈殿物の濾取によりポリマーを得ることもできる。また副生する塩類を濾過によって取り除いてポリマー溶液を得ることもできる。
【０１３５】
本発明の高分子電解質膜に用いることのできるポリマー構造の例を以下に示すが、これらに限定されるものではなく、他の公知のポリマーも用いることができる。これらのポリマーを用いた高分子電解質膜の中で、該高分子電解質膜を用いた固体高分子形燃料電池に無加湿の水素と酸素を用いて発電を行ったときの、ＭＲＩによるスピンエコー法を用いて測定した高分子電解質膜内の水の信号強度が、数式１を満たすものが本発明の高分子電解質膜である。
【０１３６】
【化３１】
0005470674.tif 000028
【０１３７】
【化３２】
0005470674.tif 000029
【０１３８】
【化３３】
0005470674.tif 000030
【０１３９】
【化３４】
0005470674.tif 000031
【０１４０】
【化３５】
0005470674.tif 000032
【０１４１】
【化３６】
0005470674.tif 000033
【０１４２】
【化３７】
0005470674.tif 000034
【０１４３】
【化３８】
0005470674.tif 000035
【０１４４】
【化３９】
0005470674.tif 000036
【０１４５】
【化４０】
0005470674.tif 000037
【０１４６】
【化４１】
0005470674.tif 000038
【０１４７】
【化４２】
0005470674.tif 000039
【０１４８】
【化４３】
0005470674.tif 000040
【０１４９】
【化４４】
0005470674.tif 000041
【０１５０】
【化４５】
0005470674.tif 000042
【０１５１】
【化４６】
0005470674.tif 000043
【０１５２】
また、本発明における高分子電解質膜を構成するプロトン伝導性ポリマーは、後で述べる方法により測定した対数粘度が０．１ｄＬ／ｇ以上であることが好ましい。対数粘度が０．１ｄＬ／ｇよりも小さいと、高分子電解質膜として成形したときに、膜が脆くなりやすくなる。対数粘度は、０．３ｄＬ／ｇ以上であることがさらに好ましい。一方、対数粘度が５ｄＬ／ｇを超えると、ポリマーの溶解が困難になるなど、加工性での問題が出てくるので好ましくない。なお、対数粘度を測定する溶媒としては、一般にＮ−メチルピロリドン、Ｎ，Ｎ−ジメチルアセトアミドなどの極性有機溶媒を使用することができるが、これらに溶解性が低い場合には濃硫酸を用いて測定することもできる。
【０１５３】
本発明における高分子電解質膜は任意の厚みにすることができるが、１０μｍ以下だと所定の特性を満たすことが困難になるので１０μｍ以上であることが好ましく、２０μｍ以上であることがより好ましい。また、３００μｍ以上になると製造が困難になるため、３００μｍ以下であることが好ましい。
【０１５４】
本発明の高分子電解質膜は、上記のようなスルホン酸基含有ポリマーと単体と他のポリマーとを混合されたものであってもよい。これらのポリマーとしては、例えばポリエチレンテレフタレート、ポリブチレンテレフタレート、ポリエチレンナフタレートなどのポリエステル類、ナイロン６、ナイロン６，６、ナイロン６，１０、ナイロン１２などのポリアミド類、ポリメチルメタクリレート、ポリメタクリル酸エステル類、ポリメチルアクリレート、ポリアクリル酸エステル類などのアクリレート系樹脂、ポリアクリル酸系樹脂、ポリメタクリル酸系樹脂、ポリエチレン、ポリプロピレン、ポリスチレンやジエン系ポリマーを含む各種ポリオレフィン、ポリウレタン系樹脂、酢酸セルロース、エチルセルロースなどのセルロース系樹脂、ポリアリレート、アラミド、ポリカーボネート、ポリフェニレンスルフィド、ポリフェニレンオキシド、ポリスルホン、ポリエーテルスルホン、ポリエーテルエーテルケトン、ポリエーテルイミド、ポリイミド、ポリアミドイミド、ポリベンズイミダゾール、ポリベンズオキサゾール、ポリベンズチアゾールなどの芳香族系ポリマー、エポキシ樹脂、フェノール樹脂、ノボラック樹脂、ベンゾオキサジン樹脂などの熱硬化性樹脂等、特に制限はない。ポリベンズイミダゾールやポリビニルピリジンなどの塩基性ポリマーとの樹脂組成物は、ポリマー寸法性の向上のために好ましい組み合わせといえる、これらの塩基性ポリマー中に、さらにスルホン酸基を導入しておくと、組成物の加工性がより好ましいものとなる。本発明の高分子電解質膜中には、上記のプロトン伝導性ポリマーが、樹脂組成物全体の５０質量％以上１００質量％未満含まれていることが好ましい。より好ましくは７０質量％以上１００質量％未満である。プロトン伝導性ポリマーの含有量が樹脂組成物全体の５０重量％未満の場合には、この樹脂組成物を含む高分子電解質膜のスルホン酸基濃度が低くなり良好なイオン伝導性が得られない傾向にあり、また、スルホン酸基を含有するユニットが非連続相となり伝導するイオンの移動度が低下する傾向にある。なお、本発明の組成物は、必要に応じて、例えば酸化防止剤、熱安定剤、滑剤、粘着付与剤、可塑剤、架橋剤、粘度調整剤、静電気防止剤、抗菌剤、消泡剤、分散剤、重合禁止剤、などの各種添加剤を含んでいても良い。
【０１５５】
上記プロトン伝導性ポリマーは、適当な溶媒に溶解して、溶液組成物とすることもできる。この溶媒としては、Ｎ，Ｎ−ジメチルホルムアミド、Ｎ，Ｎ−ジメチルアセトアミド、ジメチルスルホキシド、Ｎ−メチル−２−ピロリドン、ヘキサメチルホスホンアミドなどの非プロトン性極性溶媒や、メタノール、エタノール等のアルコール類から適切なものを選ぶことができるがこれらに限定されるものではない。これらの溶媒は、可能な範囲で複数を混合して使用してもよい。溶液中の化合物濃度は０．１〜５０重量％の範囲であることが好ましい。溶液中の化合物濃度が０．１重量％未満であると良好な成形物を得るのが困難となる傾向にあり、５０重量％を超えると加工性が悪化する傾向にある。
【０１５６】
本発明の高分子電解質膜は、上記プロトン伝導性ポリマーを含む組成物から、押し出し、圧延又はキャストなど任意の方法で得ることができる。中でも適当な溶媒に溶解した溶液から成形することが好ましい。溶液から成形体を得る方法は従来から公知の方法を用いて行うことができる。例えば、加熱、減圧乾燥、化合物を溶解する溶媒と混和することができる化合物非溶媒への浸漬等によって、溶媒を除去し成形体を得ることができる。溶媒が、有機溶媒の場合には、加熱又は減圧乾燥によって溶媒を留去させることが好ましい。この際、必要に応じて他の化合物と複合された形で成形することもできる。溶解挙動が類似する化合物と組み合わせた場合には、良好な成形ができる点で好ましい。このようにして得られた成形体中のスルホン酸基は陽イオン種との塩の形のものを含んでいても良いが、必要に応じて酸処理することによりフリーのスルホン酸基に変換することもできる。
【０１５７】
本発明における高分子電解質膜を、上記プロトン伝導性ポリマー又はその組成物から成形する手法として最も好ましいのは、溶液からのキャストであり、キャストした溶液から上記のように溶媒を除去して高分子電解質膜を得ることができる。当該溶液としてはＮ−メチルピロリドン、Ｎ，Ｎ−ジメチルホルムアミド、ジメチルスルホキシド等の有機溶媒を用いた溶液や、場合によってはアルコール系溶媒等も挙げることができる。溶媒の除去は、乾燥によることが高分子電解質膜の均一性からは好ましい。また、化合物や溶媒の分解や変質を避けるため、減圧下できるだけ低い温度で乾燥することもできる。また、溶液の粘度が高い場合には、基板や溶液を加熱して高温でキャストすると溶液の粘度が低下して容易にキャストすることができる。キャストする際の溶液の厚みは特に制限されないが、１０〜２０００μｍであることが好ましい。より好ましくは５０〜１５００μｍである。溶液の厚みが１０μｍよりも薄いと高分子電解質膜としての形態を保てなくなる傾向にあり、２０００μｍよりも厚いと不均一な膜ができやすくなる傾向にある。溶液のキャスト厚を制御する方法は公知の方法を用いることができる。例えば、アプリケーター、ドクターブレードなどを用いて一定の厚みにしたり、ガラスシャーレなどを用いてキャスト面積を一定にしたりして溶液の量や濃度で厚みを制御することができる。キャストした溶液は、溶媒の除去速度を調整することでより均一な膜を得ることができる。例えば、加熱する場合には最初の段階では低温にして蒸発速度を下げたりすることができる。また、水などの非溶媒に浸漬する場合には、溶液を空気中や不活性ガス中に適当な時間放置しておくなどして化合物の凝固速度を調整することができる。高分子電解質膜として使用する場合、膜中のスルホン酸基は金属塩になっているものを含んでいても良いが、適当な酸処理によりフリーのスルホン酸に変換することもできる。この場合、硫酸、塩酸、等の水溶液中に加熱下あるいは加熱せずに膜を浸漬処理することで行うことも効果的である。
【０１５８】
本発明の電解質膜／電極接合体は、本発明の高分子電解質膜を電極と接合することによって得ることができる。この接合体の作製方法としては、従来から公知の方法を用いて行うことができ、例えば、電極表面に接着剤を塗布し高分子電解質膜と電極とを接着する方法又は高分子電解質膜と電極とを加熱加圧する方法等がある。この中でも、高分子電解質膜を構成するプロトン伝導性ポリマーと同種のプロトン伝導性ポリマー及びその樹脂組成物を主成分とした接着剤を電極表面に塗布して接着する方法が好ましい。高分子電解質膜と電極との接着性が向上し、また、高分子電解質膜のプロトン伝導性を損なうことが少なくなると考えられるためである。その場合には、上記化学式におけるＸがＨであって、スルホン酸基が酸型であることが好ましい。スルホン酸基が陽イオンと塩を形成している状態で用いる場合には、接合後、酸処理によってスルホン酸基を酸型にすることもできる。
【０１５９】
本発明の燃料電池は、本発明の高分子電解質膜又は電解質膜／電極接合体を用いて作製することができる。本発明の高分子電解質膜は、無加湿運転する固体高分子形燃料電池に適している。本発明の燃料電池は、例えば酸素極と、燃料極と、それぞれの極に挟まれて配置された本発明の高分子電解質膜と、酸素極側に設けられた酸化剤の流路と、燃料極側に設けられた燃料の流路を有するものである。このような一つの単位セルを導電性のセパレーターで連結することによって燃料電池スタックを得ることができる。
【０１６０】
本発明における燃料電池の無加湿運転とは、燃料や酸化剤に水分を含ませる操作を行うことなく燃料電池に供給して発電を行う運転を表す。燃料としては水素を用いることができる。水素はボンベや貯蔵タンクから得られる水素を用いたり、都市ガス、石油などの改質によって得られる水素を用いたりすることができる。また、酸化剤としては、酸素や空気などを用いることができる。無加湿運転することができる燃料電池であると、燃料や酸化剤の加湿設備を必要とせず、より簡素で安価な燃料電池を得ることができる。
【実施例】
【０１６１】
以下本発明を実施例を用いて具体的に説明するが、本発明はこれらの実施例に限定されることはない。なお、各種測定は次のように行った。
【０１６２】
プロトン伝導性：自作測定用プローブ（テトラフルオロエチレン樹脂製）上で短冊状膜試料の表面に白金線（直径：０．２ｍｍ）を押しあて、８０℃、相対湿度が９５％又は５０％の恒温恒湿槽中に試料を保持し、白金線間のインピーダンスをＳＯＬＡＲＴＲＯＮ社１２５０ＦＲＥＱＵＥＮＣＹ  ＲＥＳＰＯＮＳＥ  ＡＮＡＬＹＳＥＲにより測定した。極間距離を変化させて測定し、極間距離とＣ−Ｃプロットから見積もられる抵抗測定値をプロットした勾配から以下の式により膜と白金線間の接触抵抗をキャンセルした導電率を算出した。
導電率［Ｓ／ｃｍ］＝１／膜幅［ｃｍ］×膜厚［ｃｍ］×抵抗極間勾配［Ω／ｃｍ］
【０１６３】
ＭＲＩ評価：デュポン社製２０％ナフィオン（登録商標）溶液に、市販の４０％Ｐｔ触媒担持カーボン（田中貴金属工業株式会社  燃料電池用触媒  ＴＥＣ１０Ｖ４０Ｅ）と、少量の超純水及びイソプロパノールを加えた後、均一になるまで撹拌し、触媒ペーストを調製した。この触媒ペーストを、東レ製カーボンペーパーＴＧＰＨ−０６０に白金の付着量が０．５ｍｇ／ｃｍ２になるように均一に塗布・乾燥して、大きさが２０×２０ｍｍの電極触媒層付きガス拡散層を作製した。３０×３５ｍｍの大きさの高分子電解質膜を、２０℃、相対湿度９０％の環境下に１時間おいてから、上記の電極触媒層付きガス拡散層の間に、電極触媒層が膜に接するように挟み、ホットプレス法により１３０℃、２ＭＰａにて３分間加圧、加熱することにより、膜−電極接合体とした。この接合体を、ガスの供給口を開けた金メッキした銅版を集電板として挟み、さらにガス供給路を有するアクリル樹脂板で挟みこんで測定セルとした。測定セルは、Ｖａｒｉａｎ社製Ｕｎｉｔｙ  Ｉｎｏｖａ３００（静磁場強度：７．０５テスラ、ＲＦコイル系６０ｍｍ）のＭＲＩシステムの測定部に入れ、アノードとカソードにそれぞれ、水素と酸素を５０ｍｌ／ｍｉｎの流量で供給して発電試験を行った。測定核種は１Ｈとし、画像取得シーケンスとしてスピンエコー法を用いて測定を行った。その際、エコー時間は６ｍｓ、繰り返し時間は０．５ｓ、画像平均化回数は１６枚、スライス厚みは１０ｍｍ、画像取得範囲は膜面方向に７．６８ｃｍ（１２８ｐｉｘｅｌ）、膜厚方向に１．２８ｃｍ（２５６ｐｉｘｅｌ）とした。温度は室温（２５℃）とし、特にセル部の温度調節は行わなかった。高分子電解質膜領域における水のＭＲＩ信号強度を、セル中の標準物質と比較することで、相対強度（Ｉ）を算出した。
【０１６４】
イオン交換容量：１００℃で１時間乾燥し、窒素雰囲気下室温で一晩放置した試料の重量をはかり、水酸化ナトリウム水溶液と撹拌処理した後、塩酸水溶液による逆滴定でイオン交換容量を求めた。
【０１６５】
対数粘度：ポリマー粉末を０．５ｇ／ｄＬの濃度でＮ−メチルピロリドンに溶解し、３０℃の恒温槽中でウベローデ型粘度計を用いて粘度測定を行い、対数粘度ｌｎ［ｔａ／ｔｂ］／ｃで評価した（ｔａは試料溶液の落下秒数、ｔｂは溶媒のみの落下秒数、ｃはポリマー濃度）。
【０１６６】
＜実施例１＞
ウベローデ型粘度計を用いて３０℃で測定した０．５ｇ／ｄＬのＮ−メチル−２−ピロリドン溶液の対数粘度が１．８８ｄＬ／ｇである下記化学式１６の構造のプロトン伝導性ポリマー１０ｇを４０ｇのＮ−メチル−２−ピロリドンに溶解し、２００メッシュの金網で濾過を行った。得られた溶液を放置して脱泡し、５００μｍの厚みでガラス板上にキャストした。ガラス板は下面から８０℃で１時間、１２０℃で３０分、１５０℃で３０分それぞれ加熱した後、１５０℃の窒素雰囲気のイナートオーブン中で１時間乾燥した。その後、膜をガラスから剥離し、５Ｌの純水に２４時間浸漬した後、５Ｌの２Ｍ硫酸に１時間、さらに新たな５Ｌの２Ｍ硫酸に１時間それぞれ浸漬し、純水で洗液がｐＨ試験紙で中性になるまで洗浄を行い、金属枠に固定して２５℃の室内に放置して乾燥し、厚み４５μｍの高分子電解質膜を得た。得られた高分子電解質膜を用いてＭＲＩ評価を行った。８０℃、相対湿度９５、６６％におけるプロトン伝導性は、それぞれ０．５１、０．０１７Ｓ／ｃｍ、イオン交換容量は２．６７ｍｅｑ／ｇであった。
【０１６７】
【化４７】
0005470674.tif 000044
【０１６８】
＜比較例１＞
イオン交換容量が０．９ｍｅｑ／ｇ、平均厚みが５０μｍの既存のパーフルオロカーボンスルホン酸系高分子電解質膜を用いて評価を行った。８０℃、相対湿度９５、６６％におけるプロトン伝導性は、それぞれ０．１９、０．００９Ｓ／ｃｍ、イオン交換容量は０．９０ｍｅｑ／ｇであった。
【０１６９】
ＭＲＩ評価結果を表１に示す。
【０１７０】
【表１】
0005470674.tif 000045
【産業上の利用可能性】
【０１７１】
表１から分かるように実施例の高分子電解質膜は、比較例高分子電解質膜に比べ、より高い電圧を示し、最大出力も高いことから優れた高分子電解質膜であることが分かる。これはＭＲＩ信号強度の測定結果から分かるように、実施例の高分子電解質膜は比較例の高分子電解質膜よりも、水の信号強度が強く、なおかつ電流密度が０Ａ／ｃｍ２における信号強度に対する電流密度が０．３Ａ／ｃｍ２における信号強度の比が大きく、高い電流密度でより多くの水を保持する高分子電解質膜であるため、プロトン伝導に必要な水分を確保することができ、優れた発電特性を示したものである。このように本発明の高分子電解質膜は、無加湿運転する燃料電池において高い出力を示すため有用であり、産業界に寄与するところ大である。